(57)【要約】【課題】ＬＥＤ光のような高輝度で指向性の高い光に対しても拡散反射性の高い拡散反射膜を形成することができる拡散反射膜形成用組成物と拡散反射膜及び拡散反射膜付き基材並びに光学部材を提供する。【解決手段】本発明の拡散反射膜形成用組成物は、平均一次粒子径が０．２μｍ以上かつ０．７μｍ以下の白色顔料と、ニトロセルロースとを含有してなる拡散反射膜形成用組成物であり、この白色顔料の含有率は、この組成物中の固形分の総質量に対して９１質量％以上かつ９８質量％以下であり、ニトロセルロースの含有率は、白色顔料の総質量に対して２質量％以上かつ９質量％以下である。【選択図】なし【特許請求の範囲】
【請求項１】
平均一次粒子径が０．２μｍ以上かつ０．７μｍ以下の白色顔料と、ニトロセルロースとを含有してなる拡散反射膜形成用組成物であって、
前記白色顔料の含有率は、前記組成物中の固形分の総質量に対して９１質量％以上かつ９８質量％以下であり、前記ニトロセルロースの含有率は、前記白色顔料の総質量に対して２質量％以上かつ９質量％以下であることを特徴とする拡散反射膜形成用組成物。
【請求項２】
さらに、樹脂を含有してなることを特徴とする請求項１記載の拡散反射膜形成用組成物。
【請求項３】
請求項１または２記載の拡散反射膜形成用組成物により形成されてなることを特徴とする拡散反射膜。
【請求項４】
基材の一方の主面または双方の主面に、請求項３記載の拡散反射膜を備えてなることを特徴とする拡散反射膜付き基材。
【請求項５】
請求項３記載の拡散反射膜及び請求項４記載の拡散反射膜付き基材のうちいずれか一方または双方を備えてなることを特徴とする光学部材。
【発明の詳細な説明】
【技術分野】
【０００１】
本発明は、拡散反射膜形成用組成物と拡散反射膜及び拡散反射膜付き基材並びに光学部材に関し、更に詳しくは、ＬＥＤ（Light-emitting diode）光を拡散反射させるのに用いて好適な拡散反射膜形成用組成物と、この拡散反射膜形成用組成物により形成された拡散反射膜、及びこの拡散反射膜を備えた基材、並びに拡散反射膜を備えた光学部材に関するものである。
【背景技術】
【０００２】
光を拡散及び反射させる拡散反射膜は様々な用途で用いられている。例えば、液晶表示装置のバックライトユニットに適用される拡散反射膜としては、液晶表示装置の薄型化、省電力化を図るとともに高輝度が得られるように、拡散反射率の高い拡散反射膜が要求されている。
【０００３】
このような拡散反射膜としては、例えば、ガラスの表面に合成樹脂のコーティングを行い、表面を凹凸状にすることで、光を拡散させる方法が提案されている（特許文献１）。
また、透明フィルムに、有機蛍光体や有機蛍光誘導体を拡散材の原料としたインキを用いて拡散膜層を形成し、さらに、この拡散膜層の表面に形成された微細な凹凸面で透過する光を高拡散させる光拡散フィルタが提案されている（特許文献２）。
また、有機系の透明樹脂と、この透明樹脂と屈折率の異なる微粒子と、有機溶剤と、レベリング剤とを含有する光拡散膜用組成物を用いて、基板上に光散乱膜を形成する方法が提案されている（特許文献３）。
【０００４】
また、シート状支持体の少なくとも一面上に染着性樹脂を主成分とする受容層が形成され、この受容層がスター型（メタ）アクリル系ポリマー及び直鎖型（メタ）アクリル系ポリマーを含む熱転写受容シートが提案されている（特許文献４）。
さらに、液晶表示装置のバックライト用反射板として、アルミニウム板上に、樹脂及び酸化チタンを含む下塗層と、樹脂及び酸化チタンを含み、光沢が１５以下かつ膜厚１０〜３０μｍの上塗層とを積層することで、光の拡散反射を向上させた高拡散反射塗装金属板が提案されている（特許文献５）。
【先行技術文献】
【特許文献】
【０００５】
【特許文献１】特開平０５−１０５４８７号公報
【特許文献２】特開平０９−１５４０４号公報
【特許文献３】特開２００７−１８７８２４号公報
【特許文献４】特開２００４−１３０７２７号公報
【特許文献５】特開２００２−１７２７３５号公報
【発明の概要】
【発明が解決しようとする課題】
【０００６】
しかしながら、上述した特許文献１〜５に記載された拡散反射膜を液晶表示装置のバックライトユニットに適用し、バックライトにＬＥＤのような高輝度で指向性の高い光源を用いた場合には、バックライトからの光を十分に拡散反射させることができず、したがって、液晶表示装置の表示面に輝度ムラが生じたり、あるいは輝度が低下したり等の問題点があった。
【０００７】
また、特許文献５に記載されたようなバックライト用反射板では、白色顔料を塗料中に分散させる際には、分散剤を白色顔料に対して５％以上含有させて分散させるのが通例であるから、塗料中の総固形分（白色顔料＋分散剤＋バインダー）中における白色顔料の含有率を高めることが難しいという問題点があった。
そこで、拡散反射性を向上させるために、総固形分中の白色顔料の量を増加させた場合には、白色顔料が組成物中で沈降する等により、組成物の安定性が悪化するという問題点があった。
【０００８】
本発明は、上記の事情に鑑みてなされたものであって、ＬＥＤ光のような高輝度で指向性の高い光に対しても拡散反射性の高い拡散反射膜を形成することができる拡散反射膜形成用組成物と拡散反射膜及び拡散反射膜付き基材並びに光学部材を提供することを目的とする。
【課題を解決するための手段】
【０００９】
本発明者は、上記課題を解決するために鋭意検討を重ねた結果、白色顔料に対してニトロセルロースを所定量混合させることにより、分散剤を使わなくても白色顔料を溶媒中に分散させることができ、この組成物の総固形分中における白色顔料の含有量を多くすることができる拡散反射膜形成用組成物を得ることができ、よって、この拡散反射膜形成用組成物を用いて形成された拡散反射膜は、ＬＥＤ光のような高輝度で指向性の高い光に対する拡散反射率が高く、しかも、この拡散反射膜形成用組成物の安定性が高いことを見出し、本発明を完成するに至った。
【００１０】
すなわち、本発明の拡散反射膜形成用組成物は、平均一次粒子径が０．２μｍ以上かつ０．７μｍ以下の白色顔料と、ニトロセルロースとを含有してなる拡散反射膜形成用組成物であって、前記白色顔料の含有率は、前記組成物中の固形分の総質量に対して９１質量％以上かつ９８質量％以下であり、前記ニトロセルロースの含有率は、前記白色顔料の総質量に対して２質量％以上かつ９質量％以下であることを特徴とする。
【００１１】
さらに、樹脂を含有してなることが好ましい。
【００１２】
本発明の拡散反射膜は、本発明の拡散反射膜形成用組成物により形成されてなることを特徴とする。
【００１３】
本発明の拡散反射膜付き基材は、基材の一方の主面または双方の主面に、本発明の拡散反射膜を備えてなることを特徴とする。
【００１４】
本発明の光学部材は、本発明の拡散反射膜及び本発明の拡散反射膜付き基材のうちいずれか一方または双方を備えてなることを特徴とする。
【発明の効果】
【００１５】
本発明の拡散反射膜形成用組成物によれば、平均一次粒子径が０．２μｍ以上かつ０．７μｍ以下の白色顔料と、ニトロセルロースとを含有し、この白色顔料の含有率を組成物中の固形分の総質量に対して９１質量％以上かつ９８質量％以下とし、かつ、ニトロセルロースの含有率を白色顔料の総質量に対して２質量％以上かつ９質量％以下としたので、この拡散反射膜形成用組成物を用いて形成された膜は、ＬＥＤ光のように指向性が高い光であっても、高い拡散反射率を得ることができる。
【００１６】
本発明の拡散反射膜によれば、本発明の拡散反射膜形成用組成物により形成したので、従来よりも薄い膜厚で十分な拡散反射率を得ることができ、よって、ＬＥＤ光のような高輝度で指向性の高い光に対しても高い拡散反射率を得ることができる。したがって、高輝度で指向性の高い光に対する拡散反射率が高い拡散反射膜を提供することができる。
【００１７】
本発明の拡散反射膜付き基材によれば、基材の一方の主面または双方の主面に、本発明の拡散反射膜を備えたので、従来よりも薄い膜厚で十分な拡散反射率を得ることができ、よって、ＬＥＤ光のような高輝度で指向性の高い光に対しても高い拡散反射率を得ることができる。したがって、高輝度で指向性の高い光に対する拡散反射率が高い拡散反射膜付き基材を提供することができる。
【００１８】
本発明の光学部材によれば、本発明の拡散反射膜及び本発明の拡散反射膜付き基材のうちいずれか一方または双方を備えたので、光学部材の拡散反射率を高めることができ、ＬＥＤ光のような高輝度で指向性の高い光に対しても高い拡散反射率を得ることができる。したがって、高輝度で指向性の高い光に対する拡散反射率が高い光学部材を提供することができる。
【図面の簡単な説明】
【００１９】
【図１】本発明の実施例１の拡散反射膜及び白色反射フィルムそれぞれの積分反射率を示す図である。
【図２】ＬＥＤ光の反射照度の測定方法を示す模式図である。
【発明を実施するための形態】
【００２０】
本発明の拡散反射膜形成用組成物と拡散反射膜及び拡散反射膜付き基材並びに光学部材を実施するための形態について説明する。
なお、この形態は発明の趣旨をより良く理解させるために具体的に説明するものであり、特に指定のない限り本発明を限定するものではない。
【００２１】
［拡散反射膜形成用組成物］
本実施形態の拡散反射膜形成用組成物（以下、単に「組成物」と略記する場合がある）は、平均一次粒子径が０．２μｍ以上かつ０．７μｍ以下の白色顔料と、ニトロセルロースとを含有してなる拡散反射膜形成用組成物であり、この白色顔料の含有率は、前記組成物中の固形分の総質量に対して９１質量％以上かつ９８質量％以下であり、かつ、ニトロセルロースの含有率は、白色顔料の総質量に対して２質量％以上かつ９質量％以下である。
【００２２】
「白色顔料」
上記の白色顔料としては、一般的に用いられている白色顔料を使用することができ、例えば、酸化アルミニウム、酸化チタン、硫酸バリウム等が挙げられる。
この白色顔料の平均一次粒子径は、０．２μｍ以上かつ０．７μｍ以下が好ましい。この白色顔料の平均一次粒子径を上記の範囲とすることにより、拡散反射率が高く、組成物の分散安定性が良好な組成物を得ることができる。
【００２３】
この白色顔料の含有率は、上記の組成物中の固形分の総質量に対して９１質量％以上かつ９８質量％以下が好ましい。
なお、ここでいう固形分とは、揮発成分を除いた成分の総質量のことであって、揮発成分とは、後述する低級アルコール類、エステル類、エーテル類、ケトン類等のうち室温（２５℃）〜１５０℃程度の温度にて容易に散逸して膜中に残らない物質のことを称するものとする。
【００２４】
ここで、白色顔料の含有率が、上記の組成物中の固形分の総質量に対して９１質量％未満の場合には、ＬＥＤ光のような高輝度で指向性の高い光によっては光の拡散反射率が十分でない場合があるので好ましくなく、一方、９８質量％を超えると、塗布して拡散反射膜を形成した場合に、塗布ムラや微小な凹凸が発生し易く、場合によっては外観を損なう虞があるので好ましくない。
【００２５】
「ニトロセルロース」
ニトロセルロースの平均重合度は、２００以上かつ７００以下が好ましく、２５０以上かつ６００以下がより好ましく、２５０以上かつ５００以下がさらに好ましい。
このようなニトロセルロースとしては、例えば、日本工業規格ＪＩＳ Ｋ ６７０３「工業用セルロース」に指定されたＨ２０、Ｈ６０、Ｈ８０、Ｈ１２０等が好適に用いられる。
【００２６】
このニトロセルロースは、白色顔料の全質量に対して２質量％以上かつ９質量％以下含有させることが好ましく、より好ましくは３質量％以上かつ５質量％以下である。
ここで、ニトロセルロースの含有率が２質量％未満では、白色顔料を組成物中に均一に分散させることができなかったり、あるいは組成物の分散安定性が悪くなったりする虞があるので好ましくない。この場合、分散剤または乳化剤のような分散助剤をさらに添加する必要があるが、これら分散剤や分散助剤の添加は、光の拡散反射率を低下させる虞があるので好ましくない。一方、ニトロセルロースの含有率が９質量％を超えると、相対的に固形分中の白色顔料の割合が減少し、良好な拡散反射性が得られないので好ましくない。
【００２７】
この拡散反射膜形成用組成物では、ニトロセルロースを含有することにより、このニトロセルロースが白色顔料と白色顔料との間に存在することで、白色顔料同士が凝集するのを抑制することができる。また、ニトロセルロースは、後述するバインダーとしても機能するので、上記の組成物中の固形分の総質量中における白色顔料の含有率を増大させることができる。
【００２８】
この拡散反射膜形成用組成物中の固形分、すなわち白色顔料とニトロセルロースとの合計量を４５質量％、この組成物の温度を２０℃としたときの該組成物の粘度は、７０ｍＰａ・ｓ以上かつ１０００ｍＰａ・ｓ以下が好ましく、より好ましくは１００ｍＰａ・ｓ以上かつ９００ｍＰａ・ｓ以下、さらに好ましくは１００ｍＰａ・ｓ以上かつ８００ｍＰａ・ｓ以下である。
【００２９】
ここで、この拡散反射膜形成用組成物の粘度を上記の範囲に限定した理由は、上記の組成物の粘度が７０ｍＰａ・ｓ未満では、粘度が低すぎて、この組成物に含まれる白色顔料とニトロセルロースが分離する虞があり、塗膜とした際に塗布ムラや微小な凹凸が発生し易くなり、場合によっては外観を損なう虞があるので好ましくない。一方、上記の組成物の粘度が１０００ｍＰａ・ｓを超えると、粘度が高すぎて、表面が平滑な塗膜が得られ難くなり、その結果、塗膜とした際に塗布ムラや微小な凹凸が発生し易くなり、場合によっては外観を損なう虞があるので好ましくない。
【００３０】
この拡散反射膜形成用組成物では、必要に応じて樹脂や溶媒を含有してもよい。
「樹脂」
樹脂としては、一般的に用いられる樹脂であればよく、特に限定されないが、熱硬化性樹脂、熱可塑性樹脂、または紫外線硬化性樹脂等の光硬化性樹脂を用いることができる。これらの樹脂としては、例えば、アクリル樹脂、エポキシ樹脂、シリコーン樹脂、ウレタン樹脂、ポリエステル樹脂、フッ素樹脂、フェノール樹脂、塩化ビニル樹脂が挙げられ、これらの樹脂は、１種のみを単独で用いてもよく、２種以上を混合して用いてもよい。
【００３１】
「溶媒」
溶媒としては、白色顔料及びニトロセルロース、必要に応じて添加される樹脂、それぞれを均一に混合することができるものであればよく、特に限定されないが、例えば、メタノール、エタノール、１−プロパノール、２−プロパノール、１−ブタノール等の低級アルコール類、酢酸メチル、酢酸エチル、酢酸プロピル、酢酸−１−ブチル、酢酸−２−ブチル（酢酸イソブチル）等のエステル類、ジエチルエーテル、エチレングリコールモノメチルエーテル（メチルセロソルブ）、エチレングリコールモノエチルエーテル（エチルセロソルブ）等のエーテル類、アセトン、メチルエチルケトン、メチルイソブチルケトン、アセチルアセトン、シクロヘキサノン等のケトン類、トルエン、キシレン等の芳香族炭化水素、Ｎ−メチル−２−ピロリジノン、エチレングリコール、ジエチレングリコール、プロピレングリコール、エチレングリコールモノブチルエーテル（ブチルセロソルブ）等のグリコール類、ホルムアミド、Ｎ−メチルホルムアミド、Ｎ，Ｎ−ジメチルホルムアミド、Ｎ−メチルアセトアミド、Ｎ，Ｎ−ジメチルアセトアミド等のアミド類等から選択される１種または２種以上が用いられる。
【００３２】
これらの溶媒の中でも、白色顔料、ニトロセルロース、樹脂等を速やかかつ均一に混合することができる点で、低級アルコール類、エステル類、ケトン類等が好ましく、中でも、特に、酢酸−１−ブチル、酢酸−２−ブチル（酢酸イソブチル）、シクロヘキサノンが好適に用いられる。
【００３３】
さらに、この拡散反射膜形成用組成物では、特性を失わない範囲において、消泡剤、レベリング剤、滑剤、酸化防止剤、光安定剤、重合禁止剤等を適宜添加しても良い。
【００３４】
［拡散反射膜形成用組成物の製造方法］
本実施形態の拡散反射膜形成用組成物は、混合装置の容器内に、平均一次粒子径が０．２μｍ以上かつ０．７μｍ以下の白色顔料と、ニトロセルロースとを、この白色顔料の含有率が上記の組成物中の固形分の総質量に対して９１質量％以上かつ９８質量％以下、かつ、ニトロセルロースが白色顔料の全質量に対して２質量％以上かつ９質量％以下となるように投入し、必要に応じて樹脂や溶媒を投入し、さらに、必要に応じて消泡剤、レベリング剤、滑剤、酸化防止剤、光安定剤、重合禁止剤等を投入し、撹拌・混合することにより得ることができる。
【００３５】
混合装置としては、白色顔料及びニトロセルロースが均一に分散され、必要に応じて投入される樹脂や溶媒等が均一に混合されていればよく、特に限定されないが、公知の混合装置、例えば、ボールミル、ビーズミル、超音波分散機、ホモジナイザー等が好適に用いられる。
【００３６】
［拡散反射膜］
本実施形態の拡散反射膜は、本実施形態の拡散反射膜形成用組成物により形成した膜である。
膜厚は用途に応じて適宜調整すればよく、特には限定しないが、膜厚が３０μｍを超えると、膜の表面にマイクロクラックやヒビ等が生じたり、あるいは膜に割れ等が生じる虞があるので、３０μｍ以下の厚みが好ましい。
【００３７】
特に、ＬＥＤ光のように指向性の高い光を拡散反射させる必要がある場合には、この拡散反射膜の膜厚は、５μｍ以上かつ３０μｍ以下が好ましく、より好ましくは５μｍ以上かつ２０μｍ以下である。ここで、膜厚が５μｍ未満では、拡散反射性能が劣ったものとなり、特にＬＥＤ光のように指向性の高い光の場合、一部の光が拡散反射されずに透過してしまう虞があるので好ましくない。
【００３８】
［拡散反射膜の製造方法］
本実施形態の拡散反射膜の製造方法は、上述した拡散反射膜形成用組成物を塗工することで塗膜を形成する工程と、この塗膜を硬化させる工程とを含む。
ここで、塗膜を形成する工程における塗工方法としては、所望の厚みの塗膜を形成することができればよく、特には限定されないが、例えば、スピンコート法、ディップコート法、グラビアコート法、スプレー法、ローラー法、バーコート法、はけ塗り法等が挙げられる。
【００３９】
塗膜を硬化させる工程における硬化方法としては、使用する樹脂に応じて適宜選択すればよく、例えば、樹脂として熱硬化性樹脂や熱可塑性樹脂を用いる場合には熱硬化方法を用いればよく、光硬化性樹脂を用いる場合には光硬化方法を用いればよい。
この光硬化方法に用いるエネルギー線としては、塗膜が硬化すればよく、特に限定されないが、例えば、紫外線、遠赤外線、近紫外線、赤外線、Ｘ線、γ線、電子線、プロトン線、中性子線等のエネルギー線を用いることができる。これらのエネルギー線の中でも、硬化速度が速く、装置の入手が容易で、比較的安価である紫外線照射による硬化が好ましい。
【００４０】
［拡散反射膜付き基材］
本実施形態の拡散反射膜付き基材は、基材の一方の主面または双方の主面に、上記の拡散反射膜を備えている。
【００４１】
「基材」
基材としては、上記の拡散反射膜形成用組成物を塗布して塗膜を形成することができるものであればよく、特に限定されないが、例えば、ＬＥＤ光のように指向性の高い光を拡散反射させる必要がある場合には、反射性を有する基材が好ましい。
【００４２】
反射性を有する基材としては、例えば、表面に銀を蒸着したポリエチレンテレフタレート（ＰＥＴ）フィルム等の金属反射層を形成したフィルム、白色ＰＥＴフィルム、白色ポリプロピレン（ＰＰ）フィルム、白色ポリカーボネートフィルム等の白色フィルム、フィルム状または薄板状のアルミニウム、鏡面仕上げやアルマイト処理を施したフィルム状または薄板状のアルミニウム、表面が白色に塗装されたアルミニウム薄板等の各種基材、あるいは発泡白色ポリエステルフィルムが挙げられる。
これらの基材は、単体で用いてもよく、金属や樹脂等の各種支持体に貼着したものを用いてもよい。
【００４３】
白色フィルムとしては、東レ（株）社製の、ルミラーＥ６０Ｌ、ルミラー６０Ｖ、ルミラー６０ＳＬ、ルミラー６０ＳＶ、三井化学（株）社製のポリプロピレン（ＰＰ）リフレクタ−、古河電工（株）社製のエムシーペット等が市販されている。
【００４４】
「光学部材」
本実施形態の光学部材は、上記の拡散反射膜及び上記の拡散反射膜付き基材のうちいずれか一方または双方を備えている。
光学部材としては、光を拡散反射させる用途で用いられる光学部材であればよく、特に限定されないが、例えば、液晶表示装置のディスプレイ（液晶表示面）用バックライトユニットにおける照明光路制御に使用される光学部材等が挙げられる。
【００４５】
上記の拡散反射膜を光学部材に形成する方法は、上述した拡散反射膜の製造方法と全く同様である。
また、上記の拡散反射膜付き基材を光学部材に取り付ける方法は、特に限定されず、公知の方法で上記の拡散反射膜付き基材を光学部材に実装させればよい。
【００４６】
以上説明したように、本実施形態の拡散反射膜形成用組成物によれば、平均一次粒子径が０．２μｍ以上かつ０．７μｍ以下の白色顔料と、ニトロセルロースとを含有し、この白色顔料の含有率を組成物中の固形分の総質量に対して９１質量％以上かつ９８質量％以下、かつ、ニトロセルロースの含有率を白色顔料の総質量に対して２質量％以上かつ９質量％以下としたので、この拡散反射膜形成用組成物を用いて形成された膜は、ＬＥＤ光のように指向性が高い光であっても、高い拡散反射率を得ることができる。
【００４７】
本実施形態の拡散反射膜によれば、本実施形態の拡散反射膜形成用組成物により形成したので、従来よりも薄い膜厚で十分な拡散反射率を得ることができ、よって、ＬＥＤ光のような高輝度で指向性の高い光に対しても高い拡散反射率を得ることができる。したがって、高輝度で指向性の高い光に対する拡散反射率が高い拡散反射膜を提供することができる。
【００４８】
本実施形態の拡散反射膜付き基材によれば、基材の一方の主面または双方の主面に、本実施形態の拡散反射膜を備えたので、従来よりも薄い膜厚で十分な拡散反射率を得ることができ、よって、ＬＥＤ光のような高輝度で指向性の高い光に対しても高い拡散反射率を得ることができる。したがって、高輝度で指向性の高い光に対する拡散反射率が高い拡散反射膜付き基材を提供することができる。
【００４９】
本実施形態の光学部材によれば、本実施形態の拡散反射膜及び本実施形態の拡散反射膜付き基材のうちいずれか一方または双方を備えたので、光学部材の拡散反射率を高めることができ、ＬＥＤ光のような高輝度で指向性の高い光に対しても高い拡散反射率を得ることができる。したがって、高輝度で指向性の高い光に対する拡散反射率が高い光学部材を提供することができる。
【実施例】
【００５０】
以下、実施例及び比較例により本発明を具体的に説明するが、本発明はこれらの実施例により限定されるものではない。
【００５１】
［実施例１］
「拡散反射膜形成用組成物の作製」
酸化アルミニウム（平均一次粒子径：０．３μｍ）４５質量部を、ニトロセルロース（Ｈ１２０）を１．５質量部含む酢酸−１−ブチル５５質量部に混合させた。次いで、ビーズミルを用いて２，５００回転にて０．５時間分散させて、実施例１の拡散反射膜形成用組成物を得た。
この拡散反射膜形成用組成物における酸化アルミニウムの含有率は、この組成物中の固形分の総質量に対して９７質量％であった。また、ニトロセルロースは、酸化アルミニウムの全質量に対して３質量％であった。
【００５２】
「拡散反射膜形成用組成物の評価」
この拡散反射膜形成用組成物に酢酸−１−ブチルを添加して、この拡散反射膜形成用組成物中の白色顔料とニトロセルロースとの合計量を３０質量％に調製し、この調製済みの組成物の温度を２０℃としたときの粘度を、粘度計 ＲＥ−８０Ｌ（東機産業社製）を用いて測定した。その結果、４００ｍＰａ・ｓであった。
【００５３】
さらに、この拡散反射膜形成用組成物の液安定性について評価した。
この拡散反射膜形成用組成物の混合・分散直後の固形分の質量、及び、１日静置後の固形分の質量を測定し、一日静置後の固形分の質量の減少率を、下記基準に基づき評価した。なお、固形分の減少率は、１００℃にて１０分予備乾燥した後、１５０℃にて６０分乾固させて、乾固前後の質量変化により求めた。
◎：２％未満
○：２％以上かつ５％未満
△：５％以上かつ１０％未満
×：１０％以上
この拡散反射膜形成用組成物の組成や特性を表１に、評価結果を表２に、それぞれ示す。
【００５４】
「拡散反射膜の作製及び評価」
上記の拡散反射膜形成用組成物を、白色反射フィルム  ルミラーＥ６０Ｌ（東レ社製）上に、乾燥膜厚が２０μｍになるようにバーコーターにて塗布し、次いで、８０℃にて３分間乾燥し、実施例１の拡散反射膜を得た。
ここで、得られた拡散反射膜の成膜性を目視にて観察し、下記の基準に基づき成膜性の評価を行った。
◎：塗布ムラやブツがまったく観察されない。
×：塗布ムラやブツが観察される。
【００５５】
次に、実施例１の拡散反射膜の特性評価を行った。
評価項目は下記のとおりである。
（１）５５０ｎｍにおける積分反射率
分光光度計  Ｖ−５７０（日本分光株式会社製）を用いて、上記の拡散反射膜の積分反射率（Ｒ（％））を、白色反射フィルム  ルミラーＥ６０Ｌ（東レ社製）の反射率を基準として、３８０ｎｍ〜８００ｎｍの波長範囲で測定した。実施例１の拡散反射膜及び白色反射フィルムそれぞれの積分反射率を図１に示す。
【００５６】
さらに、波長が５５０ｎｍのときの積分反射率（％）について、下記基準に基づき評価を行った。なお、反射率（％）は、膜の形成に用いられた白色反射フィルムを介して測定した値である。
◎：反射率が９８％以上
○：反射率が９５％以上かつ９８％未満
△：反射率が９０％以上かつ９５％未満
×：反射率が９０％未満
【００５７】
（２）反射光の波長ばらつき
上記の（１）５５０ｎｍにおける積分反射率にて測定した３８０ｎｍ〜８００ｎｍの波長範囲にて、積分反射率の最大値と最小値との差を算出した。
得られた反射率（％）の差について、下記の基準に基づき反射光の波長ばらつきの評価を行った。
◎：反射率（％）の差が２％未満
○：反射率（％）の差が２％以上かつ５％未満
△：反射率（％）の差が５％以上かつ１０％未満
×：反射率（％）の差が１０％以上
【００５８】
（３）ＬＥＤ光の反射照度
上記の拡散反射膜の反射照度を、図２に示す反射照度測定装置を用いて測定した。
この反射照度測定装置１は、直方体の内部空間が暗室とされた筐体２に、ＬＥＤ光源３と、上記の拡散反射膜Ｓを固定するホルダー４と、反射照度計５とが設けられた構成である。なお、反射照度計５としては、照度計  ＣＳ−１０００（ＫＯＮＩＣＡ  ＭＩＮＯＬＴＡ（株）社製）を用いた。
ここでは、ホルダー４に拡散反射膜Ｓを固定し、この拡散反射膜Ｓが固定されたホルダー４を筐体２内に固定し、この筐体２内を密閉状態とした。これにより、筐体２内は暗室となった。次いで、ＬＥＤ光源３から拡散反射膜Ｓに向けてＬＥＤ光Ｌを照射し、この拡散反射膜Ｓから反射される反射光Ｒの反射照度を、反射照度計５を用いて、白色反射フィルム  ルミラーＥ６０Ｌ（東レ社製）の反射率を基準として測定した。
【００５９】
得られたＬＥＤ光の反射照度の値について、下記の基準に基づきＬＥＤ光の反射照度の評価を行った。
◎：反射照度が１００％以上
○：反射照度が９５％以上かつ１００％未満
△：反射照度が８５％以上かつ９５％未満
×：反射照度が８５％未満
【００６０】
（４）ＬＥＤ光の拡散性
６個のＬＥＤ素子を円環状に等間隔に配置したＬＥＤ光源を、上記の拡散反射膜に照射し、６個のＬＥＤ素子が白色反射フィルム上でどのように見えるかを目視で観察した。
ここでは、６個のＬＥＤ素子そのままの形状を目視にて観測できるか否かにより、下記の基準に基づき、ＬＥＤ光の拡散性の評価を行った。
◎：ＬＥＤ光源が拡散反射して、ＬＥＤ素子の形状が映らない。
×：ＬＥＤ光源が拡散反射せず、ＬＥＤ素子の形状がそのまま映る。
これらの評価結果を表２に示す。
【００６１】
［実施例２］
ニトロセルロース（Ｈ１２０）をニトロセルロース（Ｈ２０）に替えた他は、実施例１に準じて、実施例２の拡散反射膜形成用組成物を作製し評価を行い、さらに、実施例２の拡散反射膜を作製し評価を行った。
これらの結果を表１及び表２に示す。
【００６２】
［実施例３］
ニトロセルロース（Ｈ１２０）をニトロセルロース（Ｈ６０）に替えた他は、実施例１に準じて、実施例３の拡散反射膜形成用組成物を作製し評価を行い、さらに、実施例３の拡散反射膜を作製し評価を行った。
これらの結果を表１及び表２に示す。
【００６３】
［実施例４］
酸化アルミニウム（平均一次粒子径：０．３μｍ）４５質量部を、酸化アルミニウム（平均一次粒子径：０．３μｍ）４２．７質量部及びアクリル系樹脂２．３質量部に替えた他は、実施例１に準じて、実施例４の拡散反射膜形成用組成物を作製し評価を行い、さらに、実施例４の拡散反射膜を作製し評価を行った。
これらの結果を表１及び表２に示す。
【００６４】
［実施例５］
酸化アルミニウム（平均一次粒子径：０．３μｍ）４５質量部を、酸化アルミニウム（平均一次粒子径：０．３μｍ）４２．７質量部及びポリエステル系樹脂２．３質量部に替えた他は、実施例１に準じて、実施例５の拡散反射膜形成用組成物を作製し評価を行い、さらに、実施例５の拡散反射膜を作製し評価を行った。
これらの結果を表１及び表２に示す。
【００６５】
［実施例６］
酸化アルミニウム（平均一次粒子径：０．３μｍ）４５質量部を、酸化アルミニウム（平均一次粒子径：０．３μｍ）４２．７質量部及びフッ素系樹脂２．３質量部に替えた他は、実施例１に準じて、実施例６の拡散反射膜形成用組成物を作製し評価を行い、さらに、実施例６の拡散反射膜を作製し評価を行った。
これらの結果を表１及び表２に示す。
【００６６】
［実施例７］
酸化アルミニウム（平均一次粒子径：０．３μｍ）４５質量部及びニトロセルロース（Ｈ１２０）１．５質量部を、酸化アルミニウム（平均一次粒子径：０．３μｍ）４２．７質量部及びニトロセルロース（Ｈ１２０）３．８質量部に替えた他は、実施例１に準じて、実施例７の拡散反射膜形成用組成物を作製し評価を行い、さらに、実施例７の拡散反射膜を作製し評価を行った。
これらの結果を表１及び表２に示す。
【００６７】
［実施例８］
酸化アルミニウム（平均一次粒子径：０．３μｍ）を酸化アルミニウム（平均一次粒子径：０．５μｍ）に替えた他は、実施例１に準じて、実施例８の拡散反射膜形成用組成物を作製し評価を行い、さらに、実施例８の拡散反射膜を作製し評価を行った。
これらの結果を表１及び表２に示す。
【００６８】
［実施例９］
酸化アルミニウム（平均一次粒子径：０．３μｍ）４５質量部を、酸化アルミニウム（平均一次粒子径：０．５μｍ）４２．７質量部及びアクリル系樹脂２．３質量部に替えた他は、実施例１に準じて、実施例９の拡散反射膜形成用組成物を作製し評価を行い、さらに、実施例９の拡散反射膜を作製し評価を行った。
これらの結果を表１及び表２に示す。
【００６９】
［実施例１０］
酸化アルミニウム（平均一次粒子径：０．３μｍ）を酸化アルミニウム（平均一次粒子径：０．２μｍ）に替えた他は、実施例１に準じて、実施例１０の拡散反射膜形成用組成物を作製し評価を行い、さらに、実施例１０の拡散反射膜を作製し評価を行った。
これらの結果を表１及び表２に示す。
【００７０】
［実施例１１］
酸化アルミニウム（平均一次粒子径：０．３μｍ）４５質量部を、酸化アルミニウム（平均一次粒子径：０．２μｍ）４２．７質量部及びアクリル系樹脂２．３質量部に替えた他は、実施例１に準じて、実施例１１の拡散反射膜形成用組成物を作製し評価を行い、さらに、実施例１１の拡散反射膜を作製し評価を行った。
これらの結果を表１及び表２に示す。
【００７１】
［実施例１２］
酸化アルミニウム（平均一次粒子径：０．３μｍ）を酸化チタン（平均一次粒子径：０．３μｍ）に替えた他は、実施例１に準じて、実施例１２の拡散反射膜形成用組成物を作製し評価を行い、さらに、実施例１２の拡散反射膜を作製し評価を行った。
これらの結果を表１及び表２に示す。
【００７２】
［実施例１３］
酸化アルミニウム（平均一次粒子径：０．３μｍ）４５質量部を、酸化チタン（平均一次粒子径：０．３μｍ）４２．７質量部及びアクリル系樹脂２．３質量部に替えた他は、実施例１に準じて、実施例１３の拡散反射膜形成用組成物を作製し評価を行い、さらに、実施例１３の拡散反射膜を作製し評価を行った。
これらの結果を表１及び表２に示す。
【００７３】
［実施例１４］
酸化アルミニウム（平均一次粒子径：０．３μｍ）を酸化チタン（平均一次粒子径：０．５μｍ）に替えた他は、実施例１に準じて、実施例１４の拡散反射膜形成用組成物を作製し評価を行い、さらに、実施例１４の拡散反射膜を作製し評価を行った。
これらの結果を表１及び表２に示す。
【００７４】
［実施例１５］
酸化アルミニウム（平均一次粒子径：０．３μｍ）４５質量部を、酸化チタン（平均一次粒子径：０．５μｍ）４２．７質量部及びアクリル系樹脂２．３質量部に替えた他は、実施例１に準じて、実施例１５の拡散反射膜形成用組成物を作製し評価を行い、さらに、実施例１５の拡散反射膜を作製し評価を行った。
これらの結果を表１及び表２に示す。
【００７５】
［実施例１６］
酸化アルミニウム（平均一次粒子径：０．３μｍ）を酸化チタン（平均一次粒子径：０．２μｍ）に替えた他は、実施例１に準じて、実施例１６の拡散反射膜形成用組成物を作製し評価を行い、さらに、実施例１６の拡散反射膜を作製し評価を行った。
これらの結果を表１及び表２に示す。
【００７６】
［実施例１７］
酸化アルミニウム（平均一次粒子径：０．３μｍ）４５質量部を、酸化チタン（平均一次粒子径：０．２μｍ）４２．７質量部及びアクリル系樹脂２．３質量部に替えた他は、実施例１に準じて、実施例１７の拡散反射膜形成用組成物を作製し評価を行い、さらに、実施例１７の拡散反射膜を作製し評価を行った。
これらの結果を表１及び表２に示す。
【００７７】
［実施例１８］
酸化アルミニウム（平均一次粒子径：０．３μｍ）を硫酸バリウム（平均一次粒子径：０．３μｍ）に替えた他は、実施例１に準じて、実施例１８の拡散反射膜形成用組成物を作製し評価を行い、さらに、実施例１８の拡散反射膜を作製し評価を行った。
これらの結果を表１及び表２に示す。
【００７８】
［実施例１９］
酸化アルミニウム（平均一次粒子径：０．３μｍ）４５質量部を、硫酸バリウム（平均一次粒子径：０．３μｍ）４２．７質量部及びアクリル系樹脂２．３質量部に替えた他は、実施例１に準じて、実施例１９の拡散反射膜形成用組成物を作製し評価を行い、さらに、実施例１９の拡散反射膜を作製し評価を行った。
これらの結果を表１及び表２に示す。
【００７９】
［比較例１］
酸化アルミニウム（平均一次粒子径：０．３μｍ）を酸化アルミニウム（平均一次粒子径：０．１μｍ）に替えた他は、実施例１に準じて、比較例１の拡散反射膜形成用組成物を作製し評価を行い、さらに、比較例１の拡散反射膜を作製し評価を行った。
これらの結果を表３及び表４に示す。
【００８０】
［比較例２］
酸化アルミニウム（平均一次粒子径：０．３μｍ）を酸化アルミニウム（平均一次粒子径：０．８μｍ）に替えた他は、実施例１に準じて、比較例２の拡散反射膜形成用組成物を作製し評価を行い、さらに、比較例２の拡散反射膜を作製し評価を行った。
これらの結果を表３及び表４に示す。
【００８１】
［比較例３］
酸化アルミニウム（平均一次粒子径：０．３μｍ）４５質量部及びニトロセルロース（Ｈ１２０）１．５質量部を、酸化アルミニウム（平均一次粒子径：０．３μｍ）４６質量部及びニトロセルロース（Ｈ１２０）０．５質量部に替えた他は、実施例１に準じて、比較例３の拡散反射膜形成用組成物を作製し評価を行い、さらに、比較例３の拡散反射膜を作製し評価を行った。
これらの結果を表３及び表４に示す。
【００８２】
［比較例４］
酸化アルミニウム（平均一次粒子径：０．３μｍ）４５質量部を、酸化アルミニウム（平均一次粒子径：０．３μｍ）４１．９質量部及びアクリル系樹脂３．１質量部に替えた他は、実施例１に準じて、比較例４の拡散反射膜形成用組成物を作製し評価を行い、さらに、比較例４の拡散反射膜を作製し評価を行った。
これらの結果を表３及び表４に示す。
【００８３】
［比較例５］
酸化アルミニウム（平均一次粒子径：０．３μｍ）４５質量部及びニトロセルロース（Ｈ１２０）１．５質量部を、酸化アルミニウム（平均一次粒子径：０．３μｍ）４１．９質量部及びニトロセルロース（Ｈ１２０）４．６質量部に替えた他は、実施例１に準じて、比較例５の拡散反射膜形成用組成物を作製し評価を行い、さらに、比較例５の拡散反射膜を作製し評価を行った。
これらの結果を表３及び表４に示す。
【００８４】
［比較例６］
酸化アルミニウム（平均一次粒子径：０．３μｍ）を酸化チタン（平均一次粒子径：０．１μｍ）に替えた他は、実施例１に準じて、比較例６の拡散反射膜形成用組成物を作製し評価を行い、さらに、比較例６の拡散反射膜を作製し評価を行った。
これらの結果を表３及び表４に示す。
【００８５】
［比較例７］
酸化アルミニウム（平均一次粒子径：０．３μｍ）を酸化チタン（平均一次粒子径：０．８μｍ）に替えた他は、実施例１に準じて、比較例７の拡散反射膜形成用組成物を作製し評価を行い、さらに、比較例７の拡散反射膜を作製し評価を行った。
これらの結果を表３及び表４に示す。
【００８６】
［比較例８］
酸化アルミニウム（平均一次粒子径：０．３μｍ）を硫酸バリウム（平均一次粒子径：０．１μｍ）に替えた他は、実施例１に準じて、比較例８の拡散反射膜形成用組成物を作製し評価を行い、さらに、比較例８の拡散反射膜を作製し評価を行った。
これらの結果を表３及び表４に示す。
【００８７】
［比較例９］
酸化アルミニウム（平均一次粒子径：０．３μｍ）を硫酸バリウム（平均一次粒子径：０．８μｍ）に替えた他は、実施例１に準じて、比較例９の拡散反射膜形成用組成物を作製し評価を行い、さらに、比較例９の拡散反射膜を作製し評価を行った。
これらの結果を表３及び表４に示す。
【００８８】
【表１】
2014109595.tif 000002
【００８９】
【表２】
2014109595.tif 000003
【００９０】
【表３】
2014109595.tif 000004
【００９１】
【表４】
2014109595.tif 000005
【００９２】
上記の評価結果によれば、
実施例１〜１９では、ＬＥＤ光のように指向性が高い光であっても、高い拡散反射率の拡散反射膜が得られることが確認された。
一方、比較例１、６、８では、白色顔料の平均一次粒子径が０．１μｍと小さいので、拡散反射膜におけるＬＥＤ光の透過が大きく、反射照度やＬＥＤ光の拡散性が低下することが確認された。
また、比較例２、７、９では、白色顔料の平均一次粒子径が０．８μｍと大きいので、膜形成用組成物の液安定性が低下し、成膜性も低下することが確認された。
【００９３】
また、比較例３では、白色顔料の含有率が、膜形成用組成物中の固形分の総質量に対して９９質量％と高いので、成膜性が低下し、塗布ムラやブツが発生する俺があることが確認された。
さらに、比較例４、５では、白色顔料の含有率が、膜形成用組成物中の固形分の総質量に対して９０質量％と低いので、膜形成用組成物の液安定性や成膜性は実施例１〜１９と比べて遜色ないものの、ＬＥＤ光の反射照度及び拡散性が低下することが確認された。
【産業上の利用可能性】
【００９４】
本発明の拡散反射膜形成用組成物は、平均一次粒子径が０．２μｍ以上かつ０．７μｍ以下の白色顔料と、ニトロセルロースとを含有してなる拡散反射膜形成用組成物であり、白色顔料の含有率を組成物中の固形分の総質量に対して９１質量％以上かつ９８質量％以下とし、ニトロセルロースの含有率を白色顔料の総質量に対して２質量％以上かつ９質量％以下としたことにより、この拡散反射膜形成用組成物を用いて形成された膜についても、ＬＥＤ光のように指向性が高い光であっても、高い拡散反射率を得ることができるようにしたものであるから、液晶表示装置のバックライトユニットに適用されることはもちろんのこと、光を拡散反射させるガラス板や樹脂板等の用途にも容易に適用することができ、その工業的価値は大きい。
【符号の説明】
【００９５】
１  反射照度測定装置
２  筐体
３  ＬＥＤ光源
４  ホルダー
５  反射照度計
Ｓ  拡散反射膜
【図１】
2014109595.tif 000006
【図２】
2014109595.tif 000007